ПОКРЫТИЯ, ПРЕДНАЗНАЧЕННЫЕ ДЛЯ ИСПОЛЬЗОВАНИЯ В УСЛОВИЯХ ВЫСОКОЙ ВЛАЖНОСТИ

1. Композиция покрытия, содержащая
2
латекс винил-акрилового сополимера, где упомянутый латекс сополимера характеризуется краевым углом смачивания для воды, составляющим приблизительно 60° и более, на поверхности высушенной латексной пленки, где упомянутый латекс сополимера, кроме того, характеризуется удельной проницаемостью водяных паров, составляющей приблизительно 0,5 мг/см/мм/24 ч.
2. Композиция покрытия по п. 1, которая дополнительно содержит тонкодисперсный пигментный наполнитель на основе аморфного диоксида кремния.
3. Композиция покрытия по п. 1, которая дополнительно содержит силиконовую добавку.
4. Композиция покрытия по п. 1, где упомянутый латекс сополимера содержит полимер, описывающийся формулой I
,
где винилацетат присутствует в количестве в диапазоне от приблизительно 60 до приблизительно 90 мас.% при расчете на массу полимера, бутилакрилат присутствует в количестве в диапазоне от приблизительно 5 до приблизительно 30 мас. %. при расчете на массу полимера, мономер VEOVA-10 присутствует в количестве в диапазоне от приблизительно 5 до приблизительно 20 мас.% при расчете на массу полимера, винисульфонат натрия присутствует в количестве в диапазоне от приблизительно 0,05 до приблизительно 0,5 мас.% при расчете на массу полимера, а N-(2-метакрилоилоксиэтил)этиленмочевина присутствует в количестве в диапазоне от приблизительно 0,5 до приблизительно 1,5 мас.% при расчете на массу полимера.
5. Композиция покрытия по п. 1, где латекс сополимера характеризуется краевым углом смачивания для воды, составляющим
2
приблизительно 70° и более, на поверхности высушенной латексной пленки и удельной проницаемостью водяных паров, составляющей приблизительно 0,6 мг/см/мм/24 ч.
2
6. Композиция, включающая покрытие, где покрытие характеризуется высокой гидрофобностью согласно измерению по краевому углу смачивания для воды, составляющему приблизительно 85° и более, на поверхности высушенного покрытия и удельной проницаемостью водяных паров, составляющей приблизительно 0,85 мг/см/мм/24 ч и более.
2
7. Композиция по п. 6, где покрытие характеризуется краевым углом смачивания для воды, составляющим приблизительно 95° и более, на поверхности высушенного покрытия и удельной проницаемостью водяных паров, составляющей приблизительно 0,9 мг/см/мм/24 ч и более.
2
8. Латекс, включающий латекс винилакрилового сополимера, характеризующийся краевым углом смачивания для воды, составляющим приблизительно 60° и более, на поверхности высушенной латексной пленки и характеризующийся удельной проницаемостью водяных паров, составляющей приблизительно 0,5 мг/см/мм/24 ч.
9. Латекс по п. 8, где латекс винилакрилового сополимера представляет собой полимер, описывающийся формулой I.
10. Латекс по п. 9, где количество винилацетата находится в диапазоне приблизительно 60-90%, количество бутилакрилата находится в диапазоне приблизительно 5-30%, количество мономера VEOVA-10 находится в диапазоне приблизительно 5-20%, количество винисульфоната натрия находится в диапазоне приблизительно 0,05-0,5%, а количество N-(2-метакрилоилоксиэтил)этиленмочевины находится в диапазоне приблизительно 0,5-1,5% во всех случаях при расчете на массу полимера.
11. Способ улучшения способности композиции покрытия противостоять воздействию среды с высокой влажностью, включающий добавление к композиции покрытия латекса винилакрилового сополимера, где упомянутый латекс сополимера характеризуется краевым углом смачивания для воды, составляющим приблизительно 60° и более, на поверхности высушенной латексной пленки, и где
2
упомянутый латекс сополимера, кроме того, демонстрирует удельную проницаемость водяных паров, составляющую приблизительно 0,5 мг/см/мм/24 ч.
12. Способ по п. 11, где упомянутый латекс сополимера содержит полимер, описывающийся формулой I.